ПОЛИУРЕТАНОВОЕ ЭЛАСТОМЕРНОЕ УПЛОТНЕНИЕ ДЛЯ ГИДРАВЛИЧЕСКИХ НАСОСОВ

1. Способ формования поршневого уплотнения гидравлического насоса включает:
формирование реакционной смеси, которая содержит форполимерный компонент, полиольную добавку, диольный компонент и отверждающий компонент, где:
форполимерный компонент содержит поликарбонат-изоцианатный форполимер, который является продуктом реакции, по меньшей мере, изоцианатного компонента и поликарбонатполиольного компонента, и форполимерный компонент присутствует в количестве от 55% мас. до 90% мас. по отношению к общей массе реакционной смеси,
полиольная добавка содержит поликарбонатполиол, который присутствует в количестве от 5% мас. до 40% мас. по отношению к общей массе реакционной смеси,
диольный компонент присутствует в количестве от 5% мас. до 20% мас. по отношению к общей массе реакционной смеси, и
отверждающий компонент содержит диаминсодержащий отверждающий агент, который присутствует в количестве от 0,01% мас. до 20% мас. по отношению к общей массе реакционной смеси,
формование уплотнительного элемента с использованием реакционной смеси и формы, и
отверждение уплотнительного элемента с формованием поршневого уплотнения гидравлического насоса.
2. Способ по п. 1, в котором поликарбонат-изоцианатный форполимер является продуктом реакции смеси, в которой поликарбонатполиольный компонент присутствует в количестве от 30% мас. до 80% мас., и изоцианатный компонент присутствует в количестве от 20% мас. до 60% мас. по отношению к общей массе реакционной смеси.
3. Способ по п. 1, в котором поликарбонатполиольный компонент содержит поликарбонатдиол, и поликарбонат-изоцианатный форполимер является продуктом реакции смеси, в которой поликарбонатдиол присутствует в количестве от 55% мас. до 70% мас., и изоцианатный компонент присутствует в количестве от 30% мас. до 45% мас. по отношению к общей массе реакционной смеси.
4. Способ по любому из пп. 1-3, в котором количество отверждающего компонента в реакционной смеси составляет от 0,01% мас. до 4,5% мас. по отношению к общей массе реакционной смеси.
5. Способ по п. 4, в котором отверждающий компонент содержит по меньшей мере, один представитель, выбранный из группы, состоящей из толуолсодержащего диаминного отверждающего агента и хлорированного ароматического диаминного отверждающего агента.
6. Способ по любому из пп. 1-5, в котором изоцианатный компонент содержит, по меньшей мере, 60% мас. 4,4’-метилендифенилизоцианата и остальное до 100% мас. 2,4’-метилендифенилизоцианата по отношению к суммарным 100% мас. изоцианатного компонента.
7. Способ по любому из пп. 1-6, в котором после того, как уплотняющий элемент отверждается с формированием поршневого уплотнения гидравлического насоса, поршневое уплотнение является присоединенным к поршню гидравлического насоса.
8. Способ по любому из пп. 1-6, в котором уплотнительный слой формируют на поршне гидравлического насоса, и уплотнительный слой отверждается на месте на поршне.
9. Способ по любому из пп. 1-8, в котором гидравлическим насосом является насос для бетона.
10. Гидравлический насос, который включает в себя поршневое уплотнение, формованное способом по любому из пп. 1-9.